НЕПРЕРЫВНОЕ ПРОИЗВОДСТВО ПОЛИВИНИЛБУТИРАЛЯ

1. Способ получения полимера поливинилбутираля, включающий стадии:
предоставления смесителя с высоким усилием сдвига;
введение непрерывного потока поливинилового спирта в указанный смеситель с высоким усилием сдвига;
введение непрерывного потока бутиральдегида в указанный смеситель с высоким усилием сдвига;
смешивание указанного потока поливинилового спирта и указанного потока бутиральдегида в области указанного смесителя с высоким усилием сдвига, в которой указанный поток поливинилового спирта находится при температуре, выше 95°C; и
обработка указанного полимера поливинилбутираля из указанного смесителя с высоким усилием сдвига.
2. Способ по п.1, в котором указанный поток поливинилового спирта находится при температуре выше 105°C.
3. Способ по п.1, в котором указанный поток поливинилового спирта находится при температуре выше 115°C.
4. Способ по п.1, в котором указанный поток поливинилового спирта находится при температуре от 110°C до 170°C.
5. Способ по п.1, в котором указанный поток поливинилового спирта находится при температуре от 120°C до 160°C.
6. Способ по п.1, дополнительно включающий введение непрерывного потока воды.
7. Способ по п.1, в котором указанный смеситель с высоким усилием сдвига создает усилие сдвига, составляющее, по меньшей мере, 20 Па.
8. Способ по п.1, в котором указанный смеситель с высоким усилием сдвига создает усилие сдвига, составляющее, по меньшей мере, 30 Па.
9. Способ по п.1, в котором указанный смеситель с высоким усилием сдвига создает усилие сдвига, составляющее, по меньшей мере, 40 Па.
10. Способ по п.1, дополнительно включающий стадию введения кислотного катализатора до или во время указанного смешивания.
11. Способ по п.10, в котором указанный кислотный катализатор представляет собой неорганическую кислоту.
12. Способ по п.1, в котором указанное смешивание осуществляется в течение менее пяти минут.
13. Способ по п.1, в котором указанное смешивание осуществляется в течение менее трех минут.
14. Способ по п.1, дополнительно включающий пропускание указанного поливинилбутираля через систему реактора с непрерывным смешиванием.
15. Способ по п.1, дополнительно включающий промывание указанного полимера поливинилбутираля.
-1
16. Способ по п.1, в котором указанное смешивание осуществляют при скорости сдвига, составляющей, по меньшей мере, 20 с.
-1
17. Способ по п.1, в котором указанное смешивание осуществляют при скорости сдвига, составляющей, по меньшей мере, 30 с.
-1
18. Способ по п.1, в котором указанное смешивание осуществляют при скорости сдвига, составляющей, по меньшей мере, 40 с.
19. Полимер поливинилбутираль, полученный способом, включающим стадии:
представление смесителя с высоким усилием сдвига;
введение непрерывного потока поливинилового спирта в указанный смеситель с высоким усилием сдвига;
введение непрерывного потока бутиральдегида в указанный смеситель с высоким усилием сдвига;
смешивание указанного потока поливинилового спирта и указанного потока бутиральдегида в области указанного смесителя с высоким усилием сдвига, в которой указанный поток поливинилового спирта находится при температуре, выше 95°C; и
обработка указанного полимера поливинилбутираля из указанного смесителя с высоким усилием сдвига.